Brevet FR2998300A1 — publié le 20140523

SEL DE DENEIGEMENT Domaine technique de l'invention L'invention est relative à un sel de déneigement non polluant pour l'environnement, les sols et les nappes phréatiques. État de la technique Le sel de déneigement routier également appelé fondant routier est constitué essentiellement de chlorure de sodium NaCI d'origine marine ou en provenance de carrières. Il peut contenir différentes proportions de chlorure de calcium CaCl2. Il représente un tonnage annuel de l'ordre de un million de tonnes pour la France et de l'ordre de deux millions de tonnes pour l'Allemagne. Lorsqu'il est dissous dans l'eau, ce sel de déneigement routier possède le défaut de libérer des ions chlorures. Or les ions chlorures entraînent une corrosion rapide de l'ensemble des infrastructures et des objets métalliques. C'est par exemple le cas des ouvrages d'art métalliques des infrastructures routières qui seraient corrodés de manière inacceptable. Ces mêmes ions chlorures entraînent également une pollution des sols proches des axes routiers, des nappes phréatiques et des lacs. Par ailleurs, l'ion sodium libéré lors de la dissolution du chlorure de sodium accroît de manière très importante la dégradation des bétons. D'autres sels de déneigement sont connus et exploités. Il s'agit des acétates ou des formiates de sodium ou de potassium qui sont utilisés en solution liquide partiellement alcoolique pour le déglaçage des pistes d'aéroports. 1 Il est également connu d'utiliser des mélanges de granules de chlorure de sodium et de graviers fins pour apporter à la fois un effet fondant dû au chlorure de sodium et une accroche mécanique grâce aux graviers. Un tel mélange présente cependant la difficulté de se séparer en raison de la différence de densité apparente des deux phases chlorure de sodium et gravier. Il doit donc être préparé juste avant utilisation ce qui n'est pas toujours possible. Résumé de l'invention L'invention vise un sel de déneigement n'ayant pas de caractère corrosif et n'étant pas polluant pour l'environnement, les nappes phréatiques et les lacs. Plus particulièrement, l'invention vise un sel de déneigement ne contenant ni ions sodium ni ions chlorure. Selon l'invention, on tend vers cet objectif à l'aide un sel de déneigement formé de grains bi-phasiques constitués d'un coeur en une première phase insoluble dans l'eau et d'une coque en une seconde phase soluble dans l'eau et dont la dissolution dans l'eau abaisse le point de congélation de l'eau. Selon un développement de l'invention, la première phase formant le coeur d'un grain du sel de déneigement est un carbonate d'au moins un élément alcalino-terreux choisi parmi le magnésium, le calcium et le strontium. Selon un autre développement de l'invention, la seconde phase soluble dans l'eau formant la coque d'un grain du sel de déneigement contient au moins un composé choisi parmi les formiates et les acétates des éléments alcalino-terreux. Description sommaire des dessins D'autres avantages et caractéristiques ressortiront plus clairement de la description qui va suivre de modes particuliers de réalisation donnés à titre 2 d'exemples non limitatifs et illustrés à l'aide des dessins annexés, dans lesquels : la figure 1 représente un grain de sel de déneigement selon l'invention dans lequel la phase soluble dans l'eau formant la coque du grain recouvre de manière continue le coeur du grain insoluble. la figure 2 représente un grain de sel de déneigement selon l'invention dans lequel la phase soluble dans l'eau formant la coque du grain recouvre partiellement la surface du coeur du grain insoluble. Description de modes particuliers de réalisation de l'invention Selon un premier mode préférentiel de réalisation de l'invention selon la figure 1, un grain du sel de déneigement possède un coeur 1 dont la composition est formée à plus de 80% en masse de carbonate de calcium CaCO3. Ce coeur en carbonate de calcium est produit par extraction en carrière et broyage. La granulométrie moyenne de ces particules de CaCO3 est comprise entre 0,5 et 6 mm, plus typiquement entre 2 mm et 4 mm. Ce grain du sel de déneigement possède une coque 2 dont la composition est un acétate de calcium à plus de 80%. Cette coque recouvre de façon continue toute la surface de la particule du coeur en CaCO3. Cette coque est produite par action chimique d'acide acétique à 80% sur la couche de surface de la particule de carbonate de calcium dont la partie interne forme le coeur du grain de sel de déneigement. Après dissolution de la coque au contact de la neige ou de la glace à faire fondre, le coeur insoluble dans l'eau assure une accroche mécanique. Selon un deuxième mode préférentiel de réalisation de l'invention, un grain du sel de déneigement possède un coeur dont la composition est formée à plus de 80% en masse d'un mélange de carbonate mixte de calcium et de magnésium (Cal..x,Mgx)CO3. Ce coeur est produit par extraction en carrière et broyage. La granulométrie moyenne de ces particules de carbonate mixte de calcium et de 3 magnésium est comprise entre 0.5 et 5 mm, plus typiquement entre 2 mm et 3 mm. Ce grain du sel de déneigement possède une coque dont la composition est un acétate mixte de calcium et de magnésium (Ca1_x,Mgx)(CH3C00)2 à plus de 80%. Cette coque recouvre de façon continue toute la surface de la particule du coeur en (Cai_x,Mgx)CO3. Cette coque est produite par action chimique d'acide acétique concentré à 70% sur la couche de surface de la particule de carbonate mixte de calcium et de magnésium dont la partie interne forme le coeur du grain de sel de déneigement. Le ratio magnésium sur calcium dans le coeur est donc identique au ratio magnésium sur calcium dans la coque. Ce ratio est typiquement compris entre 0.05 et 0.30. Après dissolution de la coque au contact de la neige ou de la glace à faire fondre, le coeur insoluble dans l'eau assure une accroche mécanique. Selon un troisième mode préférentiel de réalisation de l'invention selon la figure 2, un grain du sel de déneigement possède un coeur 1 dont la composition est formée à plus de 80% en masse de carbonate de calcium CaCO3. Ce coeur en carbonate de calcium est produit par extraction en carrière et broyage. La granulométrie moyenne de ces particules de CaCO3 est comprise entre 0.5 et 5 mm, plus typiquement entre 2 mm et 3 mm. Ce grain du sel de déneigement possède une coque 3 dont la composition est un formiate de calcium à plus de 80%. Cette coque est produite par dispersion des particules formant le coeur du grain dans une solution aqueuse d'acétate de calcium, puis séchage de la solution. Cette coque recouvre par ilots la surface de la particule du coeur. L'invention n'est pas limitée aux modes particuliers de réalisation décrits ci- dessus. En particulier le sel de déneigement pourra être mélangé : à une phase inerte, notamment du gravier, pour augmenter l'accroche sur le sol traité à une phase fondante totalement soluble dans l'eau, notamment un acétate de calcium ou un acétate mixte de calcium et de magnésium. 4 REVENDICATIONS1. Sel de déneigement formé de grains caractérisé en ce que les grains sont bi-phasiques et constitués d'un coeur en une première phase insoluble dans l'eau et d'une coque en une seconde phase soluble dans l'eau et dont la dissolution dans l'eau abaisse le point de congélation de l'eau. 2. Sel de déneigement selon la revendication 1 caractérisé en ce que la première phase formant le coeur d'un grain est un carbonate d'au moins un élément alcalino-terreux choisi parmi le magnésium, le calcium et le strontium. 3. Sel de déneigement selon les revendications 1 ou 2 caractérisé en ce que la seconde phase soluble dans l'eau formant la coque d'un grain contient au moins un composé choisi parmi les formiates des éléments alcalino-terreux. 4. Sel de déneigement selon les revendications 1 ou 2 caractérisé en ce que la seconde phase soluble dans l'eau formant la coque d'un grain contient au moins un composé choisi parmi les acétates des éléments alcalino-terreux. 5. Sel de déneigement selon l'une quelconque des revendications 1 à 4 caractérisé en ce que la première phase formant le coeur d'un grain est formée à plus de 80% de carbonate de calcium et que la seconde phase soluble dans l'eau formant la coque d'un grain est formée à plus de 80% un acétate de calcium. 6. Sel de déneigement selon l'une quelconque des revendications 1 à 4 caractérisé en ce que la première phase formant le coeur d'un grain est formée à plus de 80% d'un carbonate double de calcium et de magnésium et que la seconde phase soluble dans l'eau formant la coque d'un grain est formée à plus de 80% d'un acétate double de calcium et de magnésium. 5. Sel de déneigement selon l'une quelconque des revendications 1 à 6 caractérisé en ce que la granulométrie moyenne des grains formant le sel de déneigement est comprise entre 0.5 et 6 mm. 8. Sel de déneigement selon l'une quelconque des revendications 1 à 6 caractérisé en ce que la granulométrie moyenne des grains formant le sel de déneigement est comprise entre 2 et 4 mm. 6